(57)【要約】【課題】熱水処理後も保持可能な捲縮によって嵩高性を発現可能なセルロースエステル系仮撚加工糸を提供すること。【解決手段】少なくとも一部の水酸基が炭素数３〜１８のアシル基によって置換されたセルロースエステルを主成分とするセルロースエステル組成物からなる、特定の嵩高度を有する仮撚加工糸によって解決が可能である。【選択図】  図１
2005200788.tif 000002
【特許請求の範囲】
【請求項１】
少なくとも一部の水酸基が炭素数３〜１８のアシル基によって置換されたセルロースエステルを主成分とするセルロースエステル組成物からなる仮撚加工糸であって、嵩高度が５〜５０ｃｍ3／ｇであることを特徴とするセルロースエステル系仮撚加工糸。
【請求項２】
セルロースエステルがセルロースプロピオネート、セルロースブチレート、セルロースアセテートプロピオネート、セルロースアセテートブチレートからなる群より選ばれる少なくとも１種であることを特徴とする請求項１に記載のセルロースエステル系仮撚加工糸。
【請求項３】
セルロースエステル組成物が水溶性可塑剤を２〜２５ｗｔ％含有するものであることを特徴とする請求項１〜２のいずれか１項に記載のセルロースエステル系仮撚加工糸。
【請求項４】
仮撚加工糸の平均捲縮ピッチが０．３〜１０ｍｍであることを特徴とする請求項１〜３のいずれか１項記載のセルロースエステル系仮撚加工糸。
【請求項５】
請求項１〜４のいずれか１項に記載のセルロースエステル系仮撚加工糸を少なくとも一部に用いてなり、２０℃・６５％ＲＨにおける吸湿率が１〜１０％であることを特徴とする繊維構造物。
【請求項６】
少なくとも一部の水酸基が炭素数３〜１８のアシル基によって置換されたセルロースエステルを主成分とするセルロースエステル組成物からなる繊維糸条を、接触式あるいは非接触式の加熱媒体を用いて糸条温度８０〜１５０℃に加熱しつつ、仮撚回転子によって仮撚を付与し、その後解撚し、パッケージに巻き取ることを特徴とするセルロースエステル系仮撚加工糸の製造方法。
【発明の詳細な説明】
【技術分野】
【０００１】
本発明は衣料用途に好適な嵩高い捲縮を有するセルロースエステル系仮撚加工糸およびその製造方法に関する。より詳しくは、組成物が熱可塑性を有するため仮撚加工によって嵩高い捲縮を付与されたセルロースエステル系仮撚加工糸およびその製造方法に関する。
【背景技術】
【０００２】
セルロース系フィラメントとしてはビスコース、キュプラなどのレーヨン繊維、セルロースジアセテート、セルローストリアセテートなどのセルロース単一エステル繊維が知られている。これらの繊維はいずれも組成物が熱可塑性を有していないため、溶融紡糸によって繊維化することはできず、溶媒を使用する湿式あるいは乾式の製糸方法によって製造されている。これらの繊維はセルロース由来であることによって良好な光沢や吸放湿性など衣料用布帛として非常に良好な特徴を有している一方、熱可塑性の不足あるいは欠如によってポリエステル繊維などの熱可塑性繊維で通常行われるプリーツ加工や仮撚加工などを適用することが非常に困難あるいは不可能であるという欠点を有している。
【０００３】
例えばセルロースジアセテート繊維やセルローストリアセテート繊維では、ポリマーであるセルロースアセテートがアセチル基のみによって置換されたものであるため十分な熱可塑性を有しておらず、仮撚加工における熱セット性がほとんど得られない。そのため通常の仮撚加工方法では嵩高い捲縮、特に熱水処理後も形態を保持可能な堅牢な捲縮を有する加工糸とすることができなかった。セルロースアセテート繊維の捲縮加工方法としては、熱硬化樹脂とコーニングオイルの混合槽に接触させた後、加撚して湿熱処理を行い、その後解撚するという特殊な方法が提案されている（特許文献１参照）。この方法によれば水洗によって伸縮性が失われてしまうセルロースアセテート繊維でも、水洗やドライクリーニング後にも伸縮性が保持されると記載されている。しかし、この方法では加工糸を製造する際の生産性が低いこと、熱硬化樹脂により風合いが硬化してしまうことなどの問題があり、工業的に採用することは困難であった。
【０００４】
また、セルロースアセテート繊維の表面を鹸化し、鹸化した部分を酵素処理によって分解した後、溶媒水溶液で残りの部分を膨潤、可塑化させることによって５０００個／ｍ以上の微細な捲縮が得られることが知られている（特許文献２参照）。この捲縮加工糸は捲縮が非常に小さいため、特殊な優れた風合いが得られるものの、糸条としての嵩高性が得られるものではなかった。
【０００５】
このようにセルロースアセテート系繊維の捲縮加工糸を得るためには特殊な方法を用いるしかなく、また、嵩高性を発現する堅牢な捲縮を得ることができない。そのため、商品展開の上ではポリエステル繊維やナイロン繊維など混合して仮撚加工を行い、混合相手であるポリエステル繊維やナイロン繊維の捲縮によって全体の嵩高性を得ることとなる（特許文献３〜６参照）。これらの場合には十分な嵩高性を得るためには混合相手の比率を高める必要があり、セルロースアセテートの有する吸湿性や発色性などの良好な特性が十分に発揮できない問題があった。
【特許文献１】特開昭５７−７７３３４号公報
【特許文献２】特開平７−３００７７５号公報
【特許文献３】特開２０００−３４６３３号公報
【特許文献４】特開２００１−３１６９５１号公報
【特許文献５】特開２００１−３１６９５２号公報
【特許文献６】特開２００２−３０５３２号公報
【発明の開示】
【発明が解決しようとする課題】
【０００６】
本発明が解決しようとする課題は、上述のセルロースアセテート系仮撚加工糸の持つ問題点を解決し、熱水処理後も保持可能な捲縮によって嵩高性を発現可能なセルロースエステル系仮撚加工糸およびその製造方法を提供することである。また、セルロースエステル系繊維が本来有する吸放湿性や高光沢などの利点に加えて、優れた嵩高性、保温性、軽量性、ストレッチ性などの特性も併せ持つ繊維構造物を提供することである。
【課題を解決するための手段】
【０００７】
上記した課題は、少なくとも一部の水酸基が炭素数３〜１８のアシル基によって置換されたセルロースエステルを主成分とするセルロースエステル組成物からなる仮撚加工糸であって、嵩高度が５〜５０ｃｍ3／ｇであることを特徴とするセルロースエステル系仮撚加工糸によって解決が可能である。
【０００８】
その際、セルロースエステルとしては、セルロースプロピオネート、セルロースブチレート、セルロースアセテートプロピオネート、セルロースアセテートブチレートなどを用いることができる。また、セルロースエステル組成物は水溶性可塑剤を２〜２５ｗｔ％含有するものであることができる。また、仮撚加工糸としては、平均捲縮ピッチが０．３〜１０ｍｍであることが好適に採用できる。
【０００９】
上述した別の課題は、少なくとも一部の水酸基が炭素数３〜１８のアシル基によって置換されたセルロースエステルを主成分とするセルロースエステル組成物からなる繊維糸条を、接触式あるいは非接触式の加熱媒体を用いて糸条温度８０〜１５０℃に加熱しつつ、仮撚回転子によって仮撚を付与し、その後解撚し、パッケージに巻き取ることを特徴とするセルロースエステル系仮撚加工糸の製造方法によって解決が可能である。
【００１０】
上述した別の課題は、上述したセルロースエステル系仮撚加工糸を少なくとも一部に用いてなり、２０℃・６５％ＲＨにおける吸湿率が１〜１０％であることを特徴とする繊維構造物によって解決が可能である。
【発明の効果】
【００１１】
本発明によって従来得られなかったセルロース誘導体をベースとする嵩高性の優れた捲縮加工糸が得られるため、保温性、軽量性、ストレッチ性といった繊維の物理的特性に優れるのみならず、吸放湿性や接触冷感といった化学的特性にも優れた仮撚加工糸、またこの加工糸を用いてなる織物・編物等の繊維構造物を得ることができる。すなわち、本発明の仮撚加工糸は優れた物理的特性と化学的特性を併せ持つ従来になかった素材であるため、衣料用途全般に好適に用いることができる。
【発明を実施するための最良の形態】
【００１２】
本発明の仮撚加工糸は、セルロースエステル組成物よりなるが、組成物の主成分であるセルロースエステルは、少なくとも一部の水酸基が炭素数３〜１８のアシル基によって置換されたものである。炭素数２のアシル基であるアセチル基のみによって置換されたセルロースアセテート（セルロースジアセテート、セルローストリアセテートなど）よりなる仮撚加工糸は、ポリマー組成物としての熱可塑性がほとんどないため、仮撚加工時の十分な熱セットを受けることができず、十分に堅牢な捲縮および嵩高性を有する物ではない。それに対し、少なくとも一部の水酸基が例えば炭素数３のアシル基であるプロピオニル基によって置換されたセルロースエステルを主成分とする場合、仮撚加工時の熱セットが可能となるため、仮撚加工糸は例えば熱水処理を施した後にも残存しているような強固かつ嵩高い捲縮を有するものとなる。
【００１３】
少なくとも一部の水酸基を置換するアシル基の炭素数に関しては、３以上であれば良好な熱可塑性によって嵩高い捲縮を有する仮撚加工糸となるため好ましい。また１８以下であれば仮撚加工糸の強度および耐熱性が低下することがないため好ましい。また、水酸基を置換するアシル基は１種類である必要はなく、炭素数２のアセチル基と炭素数３のプロピオニル基によって置換されたセルロース混合エステルであってもよい。
【００１４】
本発明で採用しうる具体的なセルロースエステルの例としては、セルロースプロピオネート、セルロースブチレート、また、セルロースアセテートプロピオネート、セルロースアセテートブチレート、セルロースアセテートカプロネート、セルロースアセテートカプリレート、セルロースアセテートラウレート、セルロースアセテートパルミテート、セルロースアセテートステアレート、セルロースアセテートオレート、セルロースアセテートフタレート、セルロースプロピオネートブチレートなどがあげられる。中でも、製造が容易なことおよび耐熱性が優れていることから、本発明のセルロースエステルとしてはセルロースプロピオネート、セルロースブチレート、セルロースアセテートプロピオネート、セルロースアセテートブチレートからなる群より選ばれる少なくとも１種であることが好適に採用できる。
【００１５】
また、セルロースの水酸基のアシル基による置換割合については、セルロースを構成するグルコース単位あたり３個存在する水酸基のうち、２．４〜３．０がアシル基によって置換されていることが好ましい。水酸基の置換度は２．５〜２．９がより好ましく、２．６〜２．８が最も好ましい。但しセルロースエステルが２種類以上のアシル基によってエステル化されたものである場合には、置換度とは、全てのアシル基による置換度のトータルを意味する。
【００１６】
また、本発明のセルロースエステル組成物は前述のセルロースエステルを主成分としてなるが、セルロースエステルの他に可塑剤を２〜２５ｗｔ％含有するものであることも好適に採用できる。可塑剤を含有するセルロースエステル組成物は、仮撚加工時の熱セット性が良好であり、その結果嵩高度の高い捲縮加工糸が得られる。可塑剤は２ｗｔ％以上であれば組成物全体の熱可塑性、熱セット性が良好となるため好ましく、また２５ｗｔ％以下であれば仮撚加工糸の強度や耐熱性を過度に低下させることがないため好ましい。本発明のセルロースエステル組成物の可塑剤含有量は、より好ましくは５〜２０ｗｔ％であり、最も好ましくは１０〜１８ｗｔ％である。
【００１７】
可塑剤は、仮撚加工時には繊維に熱可塑性を付与する重要な役目を果たすが、最終製品である織物や編物等の繊維構造物中に残存してしまう場合、耐熱性の低下や染色堅牢度の悪化などの望ましくない影響を及ぼす。そのため、本発明における可塑剤は水溶性であることが好ましい。ここで水溶性とは室温水あるいは加熱された水に対する溶解度が２ｗｔ％以上であることを意味している。
【００１８】
本発明で具体的に用いうる水溶性可塑剤としては、グリセリン、ポリエチレングリコール、ポリ（エチレングリコール−プロピレングリコール）、ポリビニルピロリドン、ポリビニルアルコールおよびこれらの変性体、共重合体などをあげることができる。水溶性可塑剤としてポリエチレングリコールを用いる場合には、その分子量は４００〜２０００であることが好ましく、５００〜１５００であることが最も好ましい。
【００１９】
本発明の仮撚加工糸の嵩高度は５〜５０ｃｍ3／ｇである。嵩高度とは捲縮を有する糸条の評価方法であり、１ｇ分の仮撚加工糸が占める見かけ体積を意味している。この嵩高度が５ｃｍ3／ｇよりも大きい値であれば、加工糸は十分な捲縮を有しており、保温性やふくらみに優れた繊維構造物を得ることができる。一方、５０ｃｍ3／ｇよりも大きな嵩高度を有する捲縮糸を得ることは技術的に困難であるし、ふかつきを生じて製織や製編などの高次加工工程において取扱性が不良となる懸念がある。本発明における嵩高度は、良好な保温性、軽量性、ストレッチ性を発現する範囲として、１０ｃｍ3／ｇ以上であることがより好ましく、１５ｃｍ3／ｇ以上であることが最も好ましい。
【００２０】
本発明のセルロースエステル系仮撚加工糸を構成する単糸の平均捲縮ピッチは０．３〜１０ｍｍであることが好ましい。ここで捲縮ピッチとは加工糸の捲縮形態を光学顕微鏡によって観察した場合の、ある捲縮の山から次の山までの距離（ｍｍ）をいう。仮撚加工糸が複数の単糸から構成される場合、それぞれの単糸について１０カ所ずつ測定を行い全ての測定結果の平均値をもって、平均捲縮ピッチとする。本発明のセルロースエステル系仮撚加工糸の平均捲縮ピッチは、０．３ｍｍ以上であれば加工糸としてのふくらみに優れたものとなるため望ましく、また１０ｍｍ以下であれば捲縮が均一化されて緻密な捲縮となるため好ましい。平均捲縮ピッチは０．４ｍｍ〜８ｍｍであることがより望ましく、０．５〜２ｍｍであることが最も好ましい。
【００２１】
本発明のセルロースエステル系仮撚加工糸を得るための方法としては、少なくとも一部の水酸基が炭素数３〜１８のアシル基によって置換されたセルロースエステルを主成分とするセルロースエステル組成物からなる繊維糸条を、接触式あるいは非接触式の加熱媒体を用いて糸条温度８０〜１５０℃に加熱しつつ、回転仮撚子によって仮撚を付与し、その後解撚し、パッケージに巻き取ることを特徴とするセルロースエステル系仮撚加工糸の製造方法を用いることができる。
【００２２】
この場合、セルロースエステル組成物は、その主成分のセルロースエステルとしてセルロースプロピオネート、セルロースブチレート、セルロースアセテートプロピオネート、セルロースアセテートブチレートからなる群より選ばれる少なくとも１種であることができる。また、セルロースエステル組成物は水溶性可塑剤を２〜２５ｗｔ％含有する物であることができる。
【００２３】
図１に本発明のセルロースエステル系仮撚加工糸の加工装置の一例を示す。図１において、供給糸条ＡはフィードローラーＢを用いて安定的に加熱媒体Ｃへ供給され、糸条温度８０〜１５０℃に加熱される。加熱媒体は仮撚加工用として公知の物を適宜使用すればよいが、接触式の加熱媒体の具体例としては電熱あるいは循環する加熱媒体によって加熱される熱板があげられる。また非接触式の加熱媒体としては、スリットヒーターを具体例としてあげられる。いずれの場合にも繊維糸条の温度が８０〜１５０℃に加熱されることが重要である。加熱温度が８０℃以上であれば、セルロースエステル系繊維を加熱状態で熱セットすることができ、強固な捲縮の付与を行うことができて嵩高性の高い加工糸を得られる。また、１５０℃以下であれば、繊維の融着によって粗硬感が発生することがなく好ましい。十分な熱セット性および融着防止の観点から、繊維糸条の温度は９０〜１３０℃であることが好ましく、１００〜１２０℃であることがもっとも好ましい。
【００２４】
加撚されつつ加熱された走行糸条は冷却媒体Ｄで冷却され、仮撚を与えるための仮撚回転子Ｅを通過する。仮撚回転子は、直接撚糸を与えるスピナーピンであってもよいし、間接的に撚糸を与えるフリクションディスクあるいはベルトニップであってもよい。走行する糸条は回転子を通過した後に解撚され、最終的にパッケージＩへと巻き取られる。必要に応じ、延伸ローラーＦとリラックスローラーＨの間に設置されたノズルＧを用いて交絡あるいは混繊を付与してもよい。ノズルとしては、インターレースノズルやタスランノズルに代表される圧縮空気ノズルなどを特に制限なく使用することができる。
【００２５】
また、本発明のセルロースエステル系仮撚加工糸は、良好な嵩高性を有するばかりか、ベース組成物がセルロース由来であることによって、衣料用布帛として用いられる場合に吸放湿性や光沢など良好な特性を発現する。本発明のセルロースエステル系仮撚加工糸を少なくとも一部に用いてなり、２０℃・６５％ＲＨにおける吸湿率が１〜１０％であることを特徴とする繊維構造物は、仮撚加工による嵩高性、ソフト風合い、保温性、軽量性に優れるだけでなく、吸放湿性が良好であって衣料用途に非常に好適である。吸湿率は繊維構造物の快適性の観点から、２％以上であることがより好ましく、４％以上であることが最も好ましい。
【００２６】
本発明の繊維構造物の形態としては特に制限はなく、任意の組織、糸構成の織物であってもよいし、任意の組織、糸構成の編物であってもよい。繊維構造物が編物の場合には、繊維構造物中での繊維にかかる張力が比較的小さいため、本発明の仮撚加工糸の捲縮が効率よく発現可能であるという利点があり、好適に採用が可能である。
【実施例】
【００２７】
以下、実施例により本発明を詳細に説明する。なお、実施例中の物性は次の方法により求めた。
【００２８】
Ａ．嵩高度
測定する仮撚加工糸を周長１ｍの検尺機にて２５０回巻き（カセ長さ約５０ｃｍ、構成糸本数５００本、全長２５０ｍ）のカセを作成し原長Ａ０を測定する。その後、沸騰水処理を２０分間行って一晩風乾する。沸騰水処理後の長さＡ１およびカセ重量Ｗ１を測定して、下記式によって繊度Ｄ（ｄｔｅｘ）を算出する。
【００２９】
繊度Ｄ（ｄｔｅｘ）＝Ｗ１×（１００００／２５０）×（１００／（１００−Ｓ））
但し、収縮率Ｓ（％）＝（（Ａ０−Ａ１）／Ａ０）×１００
図２は嵩高度を測定する装置の斜視図であり、図３はこの装置による測定方法を説明するための見取り図である。試料台１の上面に２本の切り込み６を設け、その外側縁部間の間隔を６ｍｍとし、この切り込みに幅２．５ｃｍのＰＥＴフィルム２を掛け渡し、その下に指針付き金具３及び荷重４を結合する。金具３の指針は、試料を装着しない場合に目盛５のゼロ位を示すようにセットする。次いで沸騰水処理後のカセを４折りにしたカセ７（カセ長さ約１２．５ｃｍ、構成糸本数２０００本）を図３に示すようにＰＥＴフィルム２と試料台１との間に差し入れ固定する。荷重４は指針付き金具３と合計して５０ｇになるようにしておき、指針の示す値Ｌ（ｃｍ）（かせの外周の長さ／２に相当）を読みとる。測定は３回行い、平均のＬ値から次式によって嵩高度Ｍを算出する。
【００３０】
Ｍ（ｃｍ3／ｇ）＝体積Ｖ／重量Ｗ＝４５０Ｌ2／πＤ
但し、Ｖ（ｃｍ3）＝（Ｌ2／π）×２．５
但し、Ｗ（ｇ）＝２０００×Ｄ×２．５／（９０００×１００）
Ｂ．吸湿率
繊維試料約１ｇを用意し、その絶乾時の重量（Ｗ０）を測定した。この試料を２０℃・６５％ＲＨの状態に調湿された恒温恒湿器（ナガノ科学機械製ＬＨ−２０−１１Ｍ）中に２４時間放置し、平衡状態となった試料の重量（Ｗ２０）を測定して下記式により求めた。
【００３１】
吸湿率（％）＝（Ｗ２０−Ｗ０）／Ｗ０
Ｃ．風合い（嵩高性・ふくらみ）
官能検査によって嵩高性とふくらみについて評価し、非常に良好と感じられるものを◎、良好と感じられるものを○、普通を△、劣っているを×とした。本評価においては○以上を合格と判定する。
【００３２】
Ｄ．風合い（ソフト感）
官能検査によってソフト感を評価し、非常に良好と感じられるものを◎、良好と感じられるものを○、普通を△、劣っているを×とした。本評価においては○以上を合格と判定する。
【００３３】
実施例１
セルロースアセテートプロピオネート（イーストマンケミカル社製）８０部とポリエチレングリコール（三洋化成（株）製ＰＥＧ６００）２０部を二軸エクストルーダーで混練し、ペレットを得た。このペレットを棚式乾燥機で８０℃×８ｈｒの条件で真空乾燥を行って絶乾状態とした後、溶融紡糸機にて紡糸温度２４０℃、紡糸速度７５０ｍ／分の条件で溶融紡糸を行い、１０５ｄｔｅｘ−２４ｆの繊維を得た。
【００３４】
得られた１０５ｄｔｅｘ−２４ｆの繊維を供給糸条として用い、石川製作所（株）製ＩＶＦ−２４仮撚加工機を用いて、スピナーピン１ｍｍφ、熱板温度１２０℃、撚数２０００Ｔ／ｍ、ストレッチ率１．１、加工速度１００ｍ／分の条件で仮撚加工を施した。熱板により接触した繊維の温度は１２０℃であった。
【００３５】
得られた仮撚加工糸の嵩高度を測定するため２５０回巻きのかせを作成し、沸騰水中で２０分間の処理を行った。加工糸の捲縮は沸騰水処理後も失われることなく、良好な嵩高性を示していた。沸騰水処理後の加工糸の収縮率Ｓは７．４％であり、繊度Ｄは、９１．８ｄｔｅｘであった。嵩高度測定における指針が示す値Ｌ（ｃｍ）を測定したところ３．９ｃｍであり、嵩高度Ｍは２４と算出された。この数値は加工糸の捲縮が非常に優れた嵩高性を有することを示している。平均捲縮ピッチは０．９ｍｍであり、嵩高性を発現しうる捲縮形態になっていることが確認できた。
【００３６】
得られた繊維を筒編み機（２４ゲージ）を用いて編物（天竺）を作成し、沸騰水中で１０分間熱水処理を行った。得られた編物の２０℃・６５％ＲＨにおける吸湿率は４．８％であり、吸湿性に優れていた。また、良好な嵩高度を示したことに対応して、編物の風合いは、嵩高性・ふくらみに非常に優れており、また融着や未解燃の発生もなくソフト感にも非常に優れていた。
【００３７】
実施例２〜４
添加する可塑剤ポリエチレングリコールの分子量および添加量を表１に記載のように変更し、仮撚加工の熱板温度を表１に記載のよう変更する以外は、実施例１と同様にして仮撚加工を行った。実施例３では可塑剤の分子量が４００とやや低めで添加量が２２％とやや多めであったため、加熱時に糸条が軟化して糸切れの発生が認められた。実施例４では糸条温度が９５℃と低めであったので嵩高度にやや難があった。
【００３８】
しかし、実施例１と同様に筒編みを行い、熱水処理を行った編物（天竺）は、いずれのサンプルも吸湿率、嵩高性・ふくらみ、およびソフト感が非常に良好または良好であった。
【００３９】
【表１】
2005200788.tif 000003
【００４０】
比較例１
実施例１にて溶融紡糸した１０５Ｔ−２４ｆの繊維（生糸）について、仮撚加工を施さずそのまま嵩高度の測定を行った。表２に示す通り、沸騰水処理後の生糸の収縮率Ｓは４．６％であり、繊度Ｄは８９．１ｄｔｅｘであった。嵩高度測定における指針が示すＬ（ｃｍ）を測定したところ、１．２ｃｍであり、これらの数値により嵩高度Ｍは２．３と算出された。この数値はほとんど嵩高性が発現していないことを意味している。
【００４１】
また、この繊維を用いて実施例１と同様に筒編みを行って編物（天竺）を作成し、熱水処理を行ったが、吸湿性およびソフト感は良好なものの、捲縮をほとんど有さない繊維であるため、嵩高性・ふくらみについてはほとんど感じられず劣っていた。
【００４２】
比較例２
市販のセルロースジアセテートフィラメント繊維（８４Ｔ−２０ｆ）を用いる他は、実施例４と同様にして仮撚加工を行った。沸騰水処理後の収縮率Ｓは３．５％であり、繊度Ｄは８７．０ｄｔｅｘであった。嵩高度測定における指針が示すＬ（ｃｍ）を測定したところ１．７ｃｍであり、これらの数値により嵩高度Ｍは４．８（ｃｍ３／ｇ）と算出された。平均捲縮ピッチは１８ｍｍであった。これらの数値は加工糸の捲縮にほとんど嵩高性がないことを示している。
【００４３】
また、この繊維を用いて実施例１と同様に筒編みを行って編物（天竺）を作成し、熱水処理を行ったが、吸湿性およびソフト感は良好なものの、捲縮をほとんど有さない繊維であるため、嵩高性・ふくらみについてはほとんど感じられず劣っていた。
【００４４】
比較例３
可塑剤としてアジピン酸ジオクチルを１６ｗｔ％含有するセルロースアセテートブチレート（イーストマン社製）をポリマーとして用いる他は、実施例１と同様にして溶融紡糸によって１０５Ｔ−２４ｆの繊維を得た。仮撚加工時の熱板温度を１９０℃とする他は実施例１と同様に仮撚加工を行ったが、加工糸は単糸が互いに融着しており非常にざらざらしたものとなった。嵩高度は３．９（ｃｍ／ｇ）と低い値であり、平均捲縮ピッチは単糸が融着しているため、測定できなかった。
【００４５】
実施例１と同様に筒編みを行って編物（天竺）を作成し、熱水処理を行ったが、嵩高度が発現しておらず、嵩高性・ふくらみに劣った物であった。また粗硬感があってソフト感に劣るものであった。
【００４６】
【表２】
2005200788.tif 000004
【００４７】
実施例５
仮撚加工の条件として、仮撚回転子として３軸ウレタンディスクを用いる他は、実施例１と同様にして仮撚加工糸を作成した。
【００４８】
実施例１と同様に筒編みを行い、熱水処理を行った編物（天竺）は、吸湿率、嵩高性・ふくらみ、およびソフト感が非常に良好または良好であった。
【００４９】
実施例６
セルロースエステルとしてセルロースアセテートブチレート（イーストマン社製）を用いる他は、実施例１と同様にして仮撚加工糸を作成した。
【００５０】
実施例１と同様に筒編みを行い、熱水処理を行った編物（天竺）は、吸湿率がやや低めの値であったが、嵩高性・ふくらみ、およびソフト感が非常に良好であった。
【００５１】
実施例７〜９
実施例１で得られた仮撚加工糸を２５０Ｔ／ｍの条件で撚糸して湿熱セットを施した糸条を経糸とし、実施例７では緯糸にも実施例１で得られた仮撚加工糸を用い、実施例８では緯糸として市販のポリエチレンテレフタレート繊維（５０Ｔ−２４ｆ）を用い、実施例９では緯糸としてポリプロピレンテレフタレート／ポリエチレンテレフタレート系バイメタル繊維（５０Ｔ−２４ｆ）を用いて、タフタ織物を作成した。これらのタフタ織物はそれぞれ１００℃の熱水中で１０分間の熱水処理を行った。
【００５２】
実施例７では吸湿率が４．８％と高い値であったが、実施例８では２．３％、実施例９では２．２％とやや低い値であった。しかしいずれも布帛の快適性の観点からは十分良好な値であった。また、嵩高性・ふくらみおよびソフト感についても良好な特性を維持できていた。
【００５３】
【表３】
2005200788.tif 000005
【図面の簡単な説明】
【００５４】
【図１】本発明の仮撚加工糸の製造方法の一例を示す工程概略図である。
【図２】嵩高度を測定する装置の斜視図である。
【図３】嵩高度を測定する方法を示す概略図である。
【符号の説明】
【００５５】
Ａ．供給糸条
Ｂ．フィードローラー
Ｃ．加熱媒体
Ｄ．冷却媒体
Ｅ．仮撚回転子
Ｆ．延伸ローラー
Ｇ．ノズル
Ｈ．リラックスローラー
Ｉ．パッケージ
１．試料台
２．ＰＥＴフィルム
３．指針付き金具
４．荷重
５．目盛
６．切り込み
７．カセ
【図１】
2005200788.tif 000006
【図２】
2005200788.tif 000007
【図３】
2005200788.tif 000008